(57)【特許請求の範囲】
【請求項１】
正極と、負極と、非水電解質とを備えた非水電解質二次電池において、
アルミニウムを含む基板上に堆積して形成した、組成式Ｍｏ1-xＭｎxＯ３（式中、ｘは、０．００５≦ｘ≦０．５の関係を満たす値である。）で表されるモリブデン酸化物薄膜を正極として用いることを特徴とする非水電解質二次電池。
【請求項２】
前記組成式Ｍｏ1-xＭｎxＯ３において、ｘが０．０１≦ｘ≦０．３を満足する値であることを特徴とする請求項１に記載の非水電解質二次電池。
【請求項３】
前記基板の表面粗さＲａが０．００１〜１μｍであることを特徴とする請求項１または２に記載の非水電解質二次電池。
【請求項４】
前記基板の表面粗さＲａが前記モリブデン酸化物薄膜の厚みｔに対しＲａ≦ｔの関係を有することを特徴とする請求項１〜３のいずれか１項に記載の非水電解質二次電池。
【請求項５】
前記基板の表面粗さＲａと局部山頂の平均間隔Ｓが、Ｓ≦１００Ｒａの関係を有することを特徴とする請求項１〜４のいずれか１項に記載の非水電解質二次電池。
【請求項６】
前記基板がアルミニウム箔であることを特徴とする請求項１〜５のいずれか１項に記載の非水電解質二次電池。
【発明の詳細な説明】
【０００１】
【発明の属する技術分野】
本発明は、正極と、負極と、非水電解質とを備えた非水電解質二次電池に関するものであり、特に正極材料としてモリブデン酸化物を用いた非水電解質二次電池に関するものである。
【０００２】
【従来の技術及び発明が解決しようとする課題】
現在実用化されているリチウム二次電池は、正極材料にコバルト酸リチウム（ＬｉＣｏＯ2)またはマンガン酸リチウム（ＬｉＭｎ2Ｏ4）が用いられ、負極材料に炭素材料が用いられている。しかしながら、携帯機器等においてはさらに長時間使用可能な二次電池が求められており、リチウム二次電池におけるさらなる高容量化及び高エネルギー密度化が求められている。また、正極材料として最も一般的に用いられているコバルト酸リチウムは、コバルトが希少な資源であり高価であることから、その代替材料が求められている。
【０００３】
コバルト酸リチウムの代替材料としてモリブデン酸化物が考えられる。コバルト酸リチウムにおいてはコバルトの酸化数が３価から４価まで変化するのに対し、モリブデン酸化物においてはモリブデンの酸化数が４価から６価まで変化し得るため、コバルト酸リチウムの代わりにモリブデン酸化物を用いることにより、高容量化及び高エネルギー密度化が期待できる。
【０００４】
しかしながら、コバルト酸リチウムの代わりにモリブデン酸化物を用いた従来のリチウム二次電池では、理論容量と比べて低い放電容量しか得られていないのが現状である。特開平１１−２５０９０７号公報及び特開平３−８８２６９号公報においては、モリブデン酸化物として非晶質のモリブデン酸化物を用いることが提案されているが、高容量化及び高エネルギー密度化においては未だ不十分なものであった。
【０００５】
また、モリブデン酸化物中にＬｉイオンが挿入される際、ＬｉイオンがＭｏとＯからなる層の間のみならず層の内部にまで浸入し、層を破壊することが知られている（T.Tsumura, M.Inagaki, Solid State Ionics, 104(1997)183-189参照）。この原因は、ＭｏとＯの結合が弱いためであると考えられる。このため、従来のモリブデン酸化物を正極材料として用いた非水電解質二次電池においては、サイクルに伴う容量低下が発生するという問題があった。このようなサイクルに伴う容量低下の原因は、根本的にＭｏとＯの結合が弱い点にあるので、モリブデン酸化物の結晶構造が非晶質などの非層状の構造である場合にも、やはりサイクルに伴う容量低下が発生した。
【０００６】
本発明の目的は、モリブデン酸化物を正極材料として用い、高容量及び高エネルギー密度であって、かつサイクル特性に優れた非水電解質二次電池を提供することにある。
【０００７】
【課題を解決するための手段】
本発明は、正極と、負極と、非水電解質とを備えた非水電解質二次電池であり、アルミニウムを含む基板上に堆積して形成した、組成式Ｍｏ1-xＭｎxＯ３（式中、ｘは、０．００５≦ｘ≦０．５の関係を満たす値である。）で表されるモリブデン酸化物薄膜を正極として用いることを特徴としている。
【０００８】
本発明において正極として用いられるモリブデン酸化物薄膜は、組成式Ｍｏ1-xＭｎxＯ３で表される。すなわち、モリブデン酸化物中のＭｏの一部が、金属元素Ｍｎで置換されたモリブデン酸化物薄膜である。置換元素ＭｎでＭｏの一部を置換することにより、金属元素と酸素元素との結合を強化することができ、サイクル特性を向上させることができる。
【０００９】
上記組成式において、ｘは元素Ｍｎの置換量を示しており、０．００５≦ｘ≦０．５の関係を満たす値であり、さらには０．０１≦ｘ≦０．３を満足する値であることが好ましい。ｘが上記の範囲を外れると、サイクル特性が向上するという本発明の効果が十分に得られない場合がある。
【００１１】
本発明において、モリブデン酸化物薄膜が形成される基板の表面は、アルミニウムを含んでおり、具体的にはアルミニウム金属またはアルミニウム合金から形成されている。基板上に薄膜を堆積させる方法としては、具体的には、ＣＶＤ法、スパッタリング法、真空蒸着法、または溶射法等の薄膜形成方法が好ましく用いられる。
【００１２】
本発明において、基板は電極の集電体として用いることができるものであることが好ましい。また、薄膜が形成される基板表面の表面粗さＲａは０．００１〜１μｍであることが好ましい。このような表面粗さＲａを有する基板を用いることにより、充放電によりモリブデン酸化物薄膜が膨張収縮した際に、集電体として用いられる基板との密着性が低下せず、効率良く集電できるためである。表面粗さＲａは、日本工業規格（ＪＩＳ  Ｂ  ０６０１−１９９４）に定められており、例えば表面粗さ計により測定することができる。
【００１３】
本発明において、基板の表面粗さＲａは、モリブデン酸化物薄膜の厚みｔに対し、Ｒａ≦ｔの関係を有することが好ましい。
さらに本発明においては、基板の表面粗さＲａと局部山頂の平均間隔Ｓが、Ｓ≦１００Ｒａの関係を有していることが好ましい。局部山頂の平均間隔Ｓも、日本工業規格（ＪＩＳ  Ｂ  ０６０１−１９９４）に定められており、例えば表面粗さ計により測定することができる。
【００１４】
本発明において、基板の表面粗さＲａは、０．０１０５μｍ以上であることがさらに好ましい。より好ましくは０．０１１〜０．１μｍであり、より好ましくは０．０１２〜０．０９μｍである。基板の表面粗さＲａがこのような範囲内にある基板上にモリブデン酸化物薄膜を堆積させることにより、モリブデン酸化物薄膜の析出形態を変化させることができ、サイクル特性に優れた電極とすることができる。すなわち、このような表面粗さＲａの範囲となるように粗面化された基板上にモリブデン酸化物薄膜を形成することにより、析出するモリブデン酸化物薄膜の構造を集電体である基板との密着性に優れたものにすることができる。
【００１５】
【発明の実施の形態】
以下、本発明を実施例に基づいてさらに詳細に説明するが、本発明は以下の実施例に何ら限定されるものではなく、その要旨を変更しない範囲において適宜変更して実施することが可能なものである。
【００１６】
（実施例１）
〔正極の作製〕
基板として、表面を♯４０００の紙やすりで研磨し、表面を粗面化した圧延アルミニウム箔（厚み２０μｍ：表面粗さＲａ０．０１２８μｍ）を用い、基板上にスパッタリング法によりＭｏとＭｎの複合酸化物薄膜を形成した。なおスパッタガス中の酸素の活性化及び表面反応の活性化を行いながら薄膜を形成した。
【００１７】
具体的には、ＥＣＲプラズマ源にスパッタ用のＡｒガス１００ｓｃｃｍ、及びＯ2 ガス２０ｓｃｃｍを導入し、マイクロ波電力と磁界を作用させることにより、ＥＣＲプラズマを発生させ、これを基板としての上記アルミニウム箔上に照射した。さらに、ＭｏＯ3 とＭｎ2Ｏ3 の混合物のターゲットを設置したスパッタ源に高周波電力を投入し、基板とターゲット間にプラズマを発生させ、これによりターゲットをスパッタリングし、基板上にＭｏとＭｎの複合酸化物薄膜を形成した。詳細な薄膜形成条件は表１に示す通りである。なお、形成したＭｏ複合酸化物薄膜の膜厚は約１．５μｍである。
【００１８】
【表１】
0003889555.tif 000002
【００１９】
上記複合酸化物薄膜の組成は、Ｍｏ0.86Ｍｎ0.14Ｏ3 であった。
この薄膜をアルミニウム薄膜と共に所定の大きさに切り出し、正極ａ１とした。
【００２０】
〔電解液の作製〕
エチレンカーボネートとジエチルカーボネートとを体積比４：６で混合した溶媒に、ＬｉＰＦ6 を１モル／リットル溶解させて電解液を作製した。
【００２１】
〔ビーカーセルの作製〕
上記正極ａ１を作用極として用い、図３に示すようなビーカーセルを作製した。図３に示すように、ビーカーセルは、容器１内に入れられた電解液２中に、対極３、作用極４、及び参照極５を浸漬することにより構成されている。電解液２としては、上記電解液を用い、対極３及び参照極５としてはリチウム金属を用いた。
【００２２】
（比較例１）
ターゲットとしてＭｏＯ3 を用いる以外は、上記実施例１と同様にして、アルミニウム箔上にＭｏ酸化物薄膜を形成した。形成したＭｏ酸化物薄膜の膜厚は約２μｍである。
【００２３】
得られた酸化物薄膜を、上記実施例１と同様にして所定の大きさに切り出し、正極ｂ１とした。正極ａ１に代えて、正極ｂ１を用いること以外は、上記実施例１と同様にしてビーカーセルを作製した。
【００２４】
〔充放電試験〕
上記のようにして作製した各ビーカーセルを、それぞれ２５℃にて０．２ｍＡで１．５Ｖ（ｖｓ．Ｌｉ／Ｌｉ+ ) まで定電流放電を行った。その後０．２ｍＡで３．５Ｖ（ｖｓ．Ｌｉ／Ｌｉ+ ) まで定電流充電を行い、さらに０．０６７ｍＡで３．５Ｖ（ｖｓ．Ｌｉ／Ｌｉ+ ) まで定電流充電を行った後、上記と同様の条件で放電を行い、このときの放電容量を初期放電容量とした。次に、上記充放電を１０サイクル行い、各サイクルにおける放電容量の初期放電容量に対する割合、すなわち容量維持率を求めた。結果を図１に示す。
【００２５】
図１から明らかなように、本発明に従いＭｏ酸化物中のＭｏの一部をＭｎで置換した酸化物薄膜を正極材料として用いることにより、サイクル特性が向上することがわかる。
【００２６】
（実施例２〜５及び比較例２）
複合酸化物薄膜形成の際のターゲットにおけるＭｏＯ3 とＭｎ2Ｏ3 の割合を変化させること以外は、上記実施例１と同様にして、表２に示したような組成を有する複合酸化物薄膜を、基板であるアルミニウム箔上に形成した。上記実施例１と同様にして、形成した複合酸化物薄膜を用いて、正極ａ２〜ａ５及び正極ｂ２を作製し、それぞれのビーカーセルを作製した。なお、表２には、実施例１及び比較例１の組成式も併せて示す。
【００２７】
【表２】
0003889555.tif 000003
【００２８】
〔充放電試験〕
上記のようにして作製した各ビーカーセルに対し、実施例１及び比較例１のビーカーセルに対して行った上記充放電試験と同様の条件で１０サイクル充放電を行い、１０サイクル後の容量維持率を求めた。結果を図２に示す。なお、図２には、実施例１及び比較例１の結果も併せて示す。
【００２９】
図２に示す結果から明らかなように、正極ａ２を用いた実施例２と正極ａ５を用いた実施例５との間の範囲において、容量維持率が高くなっている。従って、モリブデン酸化物薄膜の組成が、Ｍｏ1-xＭｎxＯ３（０．００５≦ｘ≦０．５）で表される場合に、サイクル特性が向上することがわかる。これは、Ｍｎによる置換量が、上記の範囲を下回ると、置換による効果が十分に発揮されず、また上記の範囲を超えると、酸化物内の各原子の存在状態が変化するためであると思われる。図２から、組成が、Ｍｏ1-xＭｎxＯ３（０．０１≦ｘ≦０．３）で表される場合に、サイクル特性がさらに向上することがわかる。
【００３０】
【発明の効果】
本発明によれば、高容量及び高エネルギー密度であって、かつサイクル特性に優れた非水電解質二次電池とすることができる。
【図面の簡単な説明】
【図１】本発明に従う実施例における充放電試験結果を示す図。
【図２】本発明に従う実施例における充放電試験結果を示す図。
【図３】実施例において作製したビーカーセルを示す模式的断面図。
【符号の説明】
１…容器
２…電解液
３…対極
４…作用極
５…参照極
【図１】
0003889555.tif 000004
【図２】
0003889555.tif 000005
【図３】
0003889555.tif 000006